(57)【要約】【課題】軽量で、優れた耐衝撃性と表面硬度も有する樹脂成形体に最適なポリオレフィン樹脂組成物を提供する。【解決手段】（Ａ）ポリオレフィン樹脂５１と、（Ｂ）中空部材５２と、（Ｃ）エラストマー成分５３と、（Ｄ）変性エラストマー５４を含有し、（Ｂ）中空部材５２の表面は（Ａ）ポリオレフィン樹脂５１に対して非親和性を有し、さらに、（Ａ）ポリオレフィン樹脂５１に対する（Ｂ）中空部材５２の表面の親和性を向上する中空部材親和成分を含有しないもので、ポリオレフィン樹脂組成物５０により構成される樹脂成形体（図示せず）の耐衝撃性と耐削れ性の低下を防止できる。【選択図】図１
2019006938.tif 000002
【特許請求の範囲】
【請求項１】
（Ａ）ポリオレフィン樹脂と、粒子状の（Ｂ）中空部材と、（Ｃ）エラストマー成分と、（Ｄ）変性エラストマーを含有し、前記（Ｂ）中空部材の表面は、前記（Ａ）ポリオレフィン樹脂に対して非親和性を有し、さらに、前記（Ａ）ポリオレフィン樹脂に対する前記（Ｂ）中空部材の表面の親和性を向上する中空部材親和成分を含有しないことを特徴とするポリオレフィン樹脂組成物。
【請求項２】
（Ｄ）変性エラストマーは、（Ｂ）中空部材と親和性が高い変性基と（Ａ）ポリオレフィン樹脂と親和性が高いエラストマー部分を有した構成であることを特徴とする請求項１に記載のポリオレフィン樹脂組成物。
【請求項３】
（Ｂ）中空部材、（Ａ）ポリオレフィン樹脂、（Ｃ）エラストマー成分および（Ｄ）変性エラストマーの全重量を１００重量％としたときに、前記（Ｂ）中空部材の含有量は、１〜５０重量％の範囲内であるとともに、（Ｃ）エラストマー成分の含有量が１〜２０重量％で、（Ｄ）変性エラストマー成分の含有量は１〜１５％であることを特徴とする請求項１または２に記載のポリオレフィン樹脂組成物。
【請求項４】
（Ｂ）中空部材はガラス製であり、（Ｄ）変性エラストマーは、酸変性もしくはアミン変性された官能基を持つことを特徴とする請求項１〜３のいずれか１項に記載のポリオレフィン樹脂組成物。
【請求項５】
（Ｄ）変性エラストマーのエラストマー部分はスチレン系エラストマーを含む構成であることを特徴とする請求項１〜４のいずか１項に記載のポリオレフィン樹脂組成物。
【請求項６】
（Ｃ）エラストマー成分が、ＳＥＢＳ、ＳＥＰＳ、ＳＥＢからなる群より選択される少なくとも１種のスチレン系エラストマーであることを特徴とする請求項１〜５のいずれか１項に記載のポリオレフィン樹脂組成物。
【請求項７】
（Ａ）ポリオレフィン樹脂は、少なくともポリプロピレンであることを特徴とする請求項１〜６のいずれか１項に記載のポリオレフィン樹脂組成物。
【請求項８】
（Ａ）ポリオレフィン樹脂は、水の接触角θが８５〜１００°の範囲内であるもので構成され、（Ｂ）中空部材の表面は、水の接触角θが０〜１０°の範囲内であることを特徴とする請求項１〜７のいずれか１項に記載のポリオレフィン樹脂組成物。
【請求項９】
請求項１〜８のいずれか１項に記載のポリオレフィン樹脂組成物を少なくとも用いて構成される家電製品用部品であることを特徴とするポリオレフィン樹脂成形体。
【請求項１０】
家電製品用部品が電気掃除機の吸込具であることを特徴とする請求項９に記載のポリオレフィン樹脂成形体。
【請求項１１】
請求項９または１０に記載のポリオレフィン樹脂成形体で構成される部品を備えたことを特徴とする電気掃除機。
【発明の詳細な説明】
【技術分野】
【０００１】
本発明は、電気掃除機用部品等の樹脂成形体に好適に用いられるポリオレフィン樹脂組成物と、当該ポリオレフィン樹脂組成物を用いて成形され、電気掃除機用部品として用いられるポリオレフィン樹脂成形体と、当該ポリオレフィン樹脂成形体を電気掃除機用部品として備える電気掃除機に関するものである。
【背景技術】
【０００２】
ポリプロピレン等を主成分とするポリオレフィン樹脂組成物は、機械的強度および成形加工性に優れるとともに、安価かつ軽量であるため、様々な分野に広く用いられている。特に、家電製品の分野では、軽量化が求められるため、ポリオレフィン樹脂組成物を成形することにより得られる樹脂成形体（ポリオレフィン樹脂成形体）は、家電製品の部品として広く用いられている。
【０００３】
家電製品の分野では、より一層の軽量化の要望があるため、従来では、例えば、ポリオレフィン樹脂成形体の肉厚を低下させて、その重量を低減する等の検討が行われてきた。しかしながら、肉厚が小さくなりすぎると、ポリオレフィン樹脂成形体の剛性または耐衝撃性等が低下するおそれがある。そこで、ポリオレフィン樹脂成形体に対して、さまざまなフィラーを添加して軽量化を図る手法が知られている。中でも、フィラーとして、中空の無機系フィラー（中空フィラー）が好適に用いられる。代表的な中空フィラーとしては、ガラス製のものが挙げられる。
【０００４】
例えば、マトリクス材（母材）として、好ましくはポリプロピレン等のポリオレフィン樹脂を用い、中空フィラーとして、中空部材の表面に、シランカップリング剤を含む第一の層と、無水マレイン酸変性ポリオレフィン樹脂を含み第一の層に結合する第二の層を備えるものを用い、この中空フィラーをポリオレフィン樹脂中に分散させた構成の樹脂成形体が開示されている（例えば、特許文献１参照）。
【０００５】
このように、中空フィラーの表面を二層構造とすることで、特に、第二の層である無水マレイン酸変性ポリオレフィン樹脂により、当該中空フィラーの破損防止効果の向上を図っている。さらに、特許文献１では、中空フィラーの表面が二層構造を有することで、マトリクス材としてのポリオレフィン樹脂との密着性を向上させ、ポリオレフィン樹脂成形体の強度が改善できる。
【先行技術文献】
【特許文献】
【０００６】
【特許文献１】特許第５５４２７３３号公報
【発明の概要】
【発明が解決しようとする課題】
【０００７】
しかしながら、本願発明者らが鋭意検討した結果、上記特許文献１に記載された従来の技術では、ポリオレフィン樹脂成形体の耐衝撃性を十分に改善できないことが明らかとなった。特に、家電製品が手持ち型のもの、すなわち、使用時にユーザが少なくとも一部（把持部）を把持するものであれば、使用時には、当該家電製品の把持部以外の部分が周囲の物体に衝突するおそれがあり、また、使用状況によっては、ユーザの手から離れて当該家電製品が落下してしまうおそれがある。具体的な一例として、家電製品が電気掃除機であれば、その吸込具（ノズル）等は、使用中に様々な物体に衝突する可能性がある。
【０００８】
そのため、手持ち型の家電製品のように、他の物体に衝突したり使用時に落下したりする可能性のある家電製品では、その部品には通常よりも高い耐衝撃性が求められる。
【０００９】
しかしながら、上記特許文献１に開示されたような中空フィラーとマトリクス材（ポリオレフィン樹脂）との密着性が高いポリオレフィン樹脂成形体では、例えば、吸込具として求められる耐衝撃性を十分に実現できないという課題があった。
【００１０】
また、耐衝撃性を高めるためにゴム材などを添加した場合は、例えば吸込具として求められる表面硬度を十分に実現できないという課題もあった。
【００１１】
本発明はこのような従来の課題を解決するもので、家電製品用部品として好適に用いられ、良好な軽量化を実現しつつ、優れた耐衝撃性と表面硬度を実現することが可能なポリオレフィン樹脂成形体、並びに、このポリオレフィン樹脂成形体の製造に好適に用いることができるポリオレフィン樹脂組成物及び、軽量で、優れた耐衝撃性と表面硬度を有する電気掃除機を提供することを目的とする。
【課題を解決するための手段】
【００１２】
上記従来の課題を解決するために、本発明のポリオレフィン樹脂組成物は、（Ａ）ポリオレフィン樹脂と、粒子状の（Ｂ）中空部材と、（Ｃ）エラストマー成分と、（Ｄ）変性エラストマーを含有し、前記（Ｂ）中空部材の表面は、前記（Ａ）ポリオレフィン樹脂に対して非親和性を有し、さらに、前記（Ａ）ポリオレフィン樹脂に対する前記（Ｂ）中空部材の表面の親和性を向上する中空部材親和成分を含有しないことを特徴とするものである。また、本発明のポリオレフィン樹脂組成物は、（Ａ）ポリオレフィン樹脂と、粒子状の（Ｂ）中空部材と、（Ｃ）エラストマー成分と、（Ｄ）変性エラストマーを含有し、前記（Ｄ）変性エラストマーは、前記（Ｂ）中空部材と親和性が高い変性基と（Ａ）ポリオレフィン樹脂と親和性が高いエラストマー部分を有した構成である。
【００１３】
前記構成によれば、マトリクス材（母材）である（Ａ）ポリオレフィン樹脂に対して、（Ｂ）中空部材および（Ｃ）エラストマー成分および（Ｄ）変性エラストマーが混合され、（Ｂ）中空部材の混合によりポリオレフィン樹脂組成物の軽量化が可能になるが、（Ｂ）中空部材の表面は、樹脂との親和性成分を持たないガラスで構成されているため、（Ｄ）変性エラストマーの変性基と結着し、（Ｄ）変性エラストマーのエラストマー部分が（Ａ）ポリオレフィン樹脂に対して高密着且つ高弾力性を持った状態になる。
【００１４】
そのため、このポリオレフィン樹脂組成物により構成される樹脂成形体に衝撃が加えられても、（Ｂ）中空部材の界面がエラストマー成分を有しており衝撃を緩和することができるため、（Ｂ）中空部材を起点として樹脂成形体が割れる可能性を大幅に低減することができる。また、（Ｄ）変性エラストマーによって、（Ａ）ポリオレフィン樹脂と（Ｂ）中空部材の密着性を向上することができ、良好な剛性と表面硬度を向上することもできるので、耐傷つき性や耐削れ性を高めることも可能になる。
【００１５】
さらに、ポリオレフィン樹脂組成物には（Ｃ）エラストマー成分が含まれており、この（Ｃ）エラストマー成分は、（Ｂ）中空部材と組み合わせることで、耐衝撃性を飛躍的に向上させることができる。その結果、このポリオレフィン樹脂組成物を用いた樹脂成形体は、良好な軽量化を実現しつつ、優れた耐衝撃性および表面硬度の両立を実現することが可能となるので、特に耐衝撃性や表面の傷つきやすさや削れやすさが求められる家電製品用部品として好適に用いることができる。
【００１６】
本発明には、前記ポリオレフィン樹脂組成物を少なくとも用いて構成される家電製品用部品であるポリオレフィン樹脂成形体が含まれる。このようなポリオレフィン樹脂成形体
としては、例えば、電気掃除機の吸込具が挙げられる。
【００１７】
さらに、本発明には、家電製品の代表例として、前記ポリオレフィン樹脂成形体で構成される部品を備えた電気掃除機も含まれる。
【発明の効果】
【００１８】
本発明のポリオレフィン樹脂組成物は、良好な軽量化を実現しつつ優れた耐衝撃性を有するポリオレフィン樹脂成形体の製造に好適に用いることができる。そしてこのポリオレフィン樹脂成形体で電気掃除機の部品を構成することで、軽量で、優れた耐衝撃性と表面硬度を有する電気掃除機を提供するこができる。
【図面の簡単な説明】
【００１９】
【図１】本発明のポリオレフィン樹脂組成物の模式的構成を示す模式的断面図
【図２】同ポリオレフィン樹脂組成物の模式的構成の詳細を示す図
【図３】従来のポリオレフィン樹脂組成物の模式的構成を示す模式的断面図
【図４】同ポリオレフィン樹脂組成物からなるポリオレフィン樹脂成形体の一例を示す吸込具の斜視図
【図５】同ポリオレフィン樹脂成形体を含む紙パック式の電気掃除機の全体斜視図
【図６】同ポリオレフィン樹脂成形体を含むサイクロン式の電気掃除機の全体斜視図
【発明を実施するための形態】
【００２０】
本発明に係るポリオレフィン樹脂組成物は、家電製品用部品を構成する樹脂成形体に用いられ、（Ａ）ポリオレフィン樹脂と、粒子状の（Ｂ）中空部材と、（Ｃ）エラストマー成分と（Ｄ）変性エラストマーを含有し、前記（Ｄ）変性エラストマーは、前記（Ｂ）中空部材と親和性が高い変性基と（Ａ）ポリオレフィン樹脂と親和性が高いエラストマー部分を有した構成である。
【００２１】
前記構成によれば、マトリクス材（母材）である（Ａ）ポリオレフィン樹脂に対して、（Ｂ）中空部材、（Ｃ）エラストマー成分および（Ｄ）変性エラストマーが混合され、（Ｂ）中空部材の混合によりポリオレフィン樹脂組成物の軽量化が可能になる。（Ｄ）変性エラストマーの変性基が（Ｂ）中空部材の表面と結着し、（Ｄ）変性エラストマーのエラストマー部分が（Ａ）ポリオレフィン樹脂に対して高密着且つ高弾力性を持った状態になる。
【００２２】
そのため、このポリオレフィン樹脂組成物により構成される樹脂成形体に衝撃が加えられても、（Ｂ）中空部材の界面がエラストマー成分を有しており衝撃を緩和することができるため、（Ｂ）中空部材を起点として樹脂成形体が割れる可能性を大幅に低減することができる。
【００２３】
しかも、ポリオレフィン樹脂組成物には（Ｃ）エラストマー成分が含まれており、この（Ｃ）エラストマー成分は、（Ｂ）中空部材と組み合わせることで、耐衝撃性を飛躍的に向上させることができる。
【００２４】
また、（Ｂ）中空部材の表面は（Ｄ）変性エラストマーの変性基と結着し、（Ｄ）変性エラストマーのエラストマー部分が（Ａ）ポリオレフィン樹脂に対して高密着且つ高弾力性を持った状態になるため、材料間の密着度が高く、高い表面硬度を有することができる。
【００２５】
その結果、このポリオレフィン樹脂組成物を用いた樹脂成形体は、良好な軽量化を実現しつつ、優れた耐衝撃性および表面硬度を実現することが可能となるので、特に耐衝撃性
や表面の削れにくさが求められる家電製品用部品として好適に用いることができる。
【００２６】
本発明には、前記ポリオレフィン樹脂組成物を少なくとも用いて構成される家電製品用部品である、ポリオレフィン樹脂成形体が含まれる。このようなポリオレフィン樹脂成形体としては、例えば、電気掃除機の吸込具が挙げられる。
【００２７】
前記構成のポリオレフィン樹脂組成物においては、（Ｂ）中空部材、（Ａ）ポリオレフィン樹脂、および（Ｃ）エラストマー成分の全重量を１００重量％としたときに、（Ｂ）中空部材の含有量は、１〜５０重量％の範囲内であるとともに、（Ｃ）エラストマー成分が１〜２０重量％の範囲内、（Ｄ）変性エラストマーの含有量は、１〜１５重量％の範囲内である構成であってもよい。
【００２８】
また、前記構成のポリオレフィン樹脂組成物においては、（Ａ）ポリオレフィン樹脂は、少なくともポリプロピレンであり、（Ｂ）中空部材は、ガラス製であり、（Ｃ）エラストマー成分は、スチレン系エラストマー、スチレン系ゴム、オレフィン系エラストマー、およびオレフィン系ゴムの少なくともいずれかであり、（Ｄ）変性エラストマーは、酸変性エラストマー、アミン変性エラストマーであってもよい。
【００２９】
また、前記構成のポリオレフィン樹脂組成物においては、前記（Ｃ）エラストマー成分が、ＳＥＢＳ、ＳＥＰＳ、ＳＥＢからなる群より選択される少なくとも１種のスチレン系エラストマーである構成であってもよい。
【００３０】
また、前記構成のポリオレフィン樹脂組成物においては、（Ａ）ポリオレフィン樹脂は、水の接触角θが８５〜１００°の範囲内であるもので構成され、（Ｂ）中空部材の表面は、水の接触角θが０〜１０°の範囲内である構成であってもよい。
【００３１】
本発明に係るポリオレフィン樹脂成形体は、前記構成のポリオレフィン樹脂組成物を少なくとも用いて構成される家電製品用部品であればよい。前記家電製品用部品としては例えば電気掃除機の吸込具を挙げることができる。
【００３２】
また、本発明には、前記構成のポリオレフィン樹脂成形体で構成される部品を備える電気掃除機も含まれる。
【００３３】
以下、本開示の代表的な実施の形態について説明する。本開示に係るポリオレフィン樹脂組成物は、（Ａ）ポリオレフィン樹脂と、（Ｂ）粒子状の中空部材と、（Ｃ）エラストマー成分と、（Ｄ）変性エラストマーを含有し、前記（Ｄ）変性エラストマーは、前記（Ｂ）中空部材と親和性が高い変性基と（Ａ）ポリオレフィン樹脂と親和性が高いエラストマー部分を有した構成である。
【００３４】
［（Ａ）ポリオレフィン樹脂］
本開示に係るポリオレフィン樹脂組成物に含まれる（Ａ）ポリオレフィン樹脂は、少なくとも１種のオレフィンモノマーを重合させたポリマーであればよいが、代表的には、エチレン、プロピレン（プロペン）、１−ブテン、１−ペンテン、１−ヘキセン、４−メチル−１−ペンテン、１−オクテン等のα−オレフィンを少なくとも１種重合させて得られるポリマーであればよい。
【００３５】
具体的には、例えば、高密度ポリエチレン（ＨＤＰＥ）、低密度ポリエチレン（ＬＤＰＥ）、直鎖低密度ポリエチレン（ＬＬＤＰＥ）、超低密度ポリエチレン（ＶＬＤＰＥ、ＵＬＤＰＥ）等のポリエチレン類；ホモポリプロピレン、ランダムポリプロピレン、ブロックポリプロピレン等のポリプロピレン類；エチレン・プロピレン共重合体、エチレン・ビ
ニルエステル共重合体、エチレン・ビニルシラン化合物共重合体、エチレン・（メタ）アクリル酸系化合物共重合体等のエチレン共重合体等を挙げることができる。
【００３６】
これら（Ａ）ポリオレフィン樹脂は１種類のみが用いられてもよいし、２種類以上が適宜組み合わせて用いてもよい。また、これらの中でもポリプロピレン類が特に好ましい。
【００３７】
ポリプロピレン類のうち、ランダムポリプロピレンまたはブロックポリプロピレンに含まれるポリプロピレン以外のモノマーの種類は特に限定されず、エチレン等のα−オレフィンであってもよいし、前記エチレン共重合体で例示したようなα−オレフィン以外の重合性化合物であってもよい。また、前記エチレン共重合体は、ランダム共重合体であってもよいし、ブロック共重合体であってもよいし、グラフト共重合体であってもよい。
【００３８】
（Ａ）ポリオレフィン樹脂のより具体的な物性、例えば、分子量（数平均分子量Ｍｎまたは重量平均分子量Ｍｗ等）、立体規則性（側鎖を有する場合）あるいは（非）結晶性、密度（比重）、ガラス転移点（Ｔｇ）等については特に限定されず、成形対象となる家電製品用部品の種類に応じて適宜設定することができる。なお、家電製品用部品をできるだけ軽量化したい場合には、他の物性との兼ね合いもあるが、なるべく密度（比重）が小さいものであると好ましい。
【００３９】
［（Ｂ）中空部材］
本開示に係るポリオレフィン樹脂組成物に含まれる（Ｂ）中空部材は、粒子状で内部が中空になっていて、樹脂との親和性成分を持たないものであれば特に限定されない。（Ｂ）中空部材の材料は特に限定されないが、代表的には、ガラス、セラミック等の無機系材料を挙げることができる。より具体的な（Ｂ）中空部材としては、例えば、グラスバブルス等のガラス製の中空フィラー（中空ガラス）を挙げることができる。中空ガラスは、（Ａ）ポリオレフィン樹脂に対する親和性が低い（非親和性を有する）ため、特に本開示で好適に用いることができる。
【００４０】
（Ｂ）中空部材の具体的な物性、例えば、平均粒径、耐圧強度、真密度、熱安定性等については特に限定されず、成形対象となる家電製品用部品の種類に応じて適宜設定することができる。
【００４１】
本開示では、（Ｂ）中空部材の表面は、（Ａ）ポリオレフィン樹脂に対して非親和性を有するが、ここでいう非親和性は、例えば、（Ｂ）中空部材の表面および（Ａ）ポリオレフィン樹脂の表面にそれぞれ水を接触させたときの接触角θ（水の接触角θ）により数値化することができる。より具体的には、（Ｂ）中空部材を構成する材料、あるいは、（Ａ）ポリオレフィン樹脂を所定形状のサンプルとした上で、公知の接触角計で接触角θを測定することにより、これらの非親和性を数値化することができる。
【００４２】
本開示において（Ａ）ポリオレフィン樹脂の水の接触角θは、一般的には、８５〜１００℃の範囲内に入る。代表的なポリオレフィン樹脂であるポリプロピレンは、水の接触角θが９５〜９８°の範囲内に入ることが知られており、ポリエチレンの水の接触角θは８８°程度であることが知られている。そのため、本開示において（Ａ）ポリオレフィン樹脂として用いることが可能なマトリクス材（樹脂）の接触角θは、８５〜１００°の範囲内であればよい。
【００４３】
これに対して、（Ｂ）中空部材の表面の水の接触角θは、１０°以下、すなわち０〜１０°の範囲内であればよく、５°以下、すなわち０〜５°の範囲内であれば好ましい。水に対する親和性すなわち親水性の有無を接触角θで判断するときには、接触角θが３０°を境界値とすることが知られている（３０°以下であれば親水性有りと判定する）。また
、接触角θが１０°以下であれば、その表面は水に対して非常に高い親和性（超親水性）を有していると判定することが知られている。一方、接触角θが９０°以上であれば、その表面は、水をはじく性質すなわち撥水性を有していると判定することが知られている。
【００４４】
本開示においては、（Ａ）ポリオレフィン樹脂は、撥水性を発揮する程度に親水性を有していない。これに対して、（Ｂ）中空部材の表面は、超親水性を発揮する状態にある。このように、本開示においては、（Ｂ）中空部材の表面が（Ａ）ポリオレフィン樹脂に対して非親和性を有することは、接触角θにより数値化することができる。
【００４５】
［（Ｃ）エラストマー成分］
本開示に係るポリオレフィン樹脂組成物に含まれる（Ｃ）エラストマー成分は、マトリクス材である（Ａ）ポリオレフィン樹脂に混合可能であり、ポリオレフィン樹脂組成物の成分として含まれた状態で、樹脂成形体への成形に実質的な影響を及ぼさないものであればよい。
【００４６】
具体的な（Ｃ）エラストマー成分としては、例えば、スチレン系エラストマー、オレフィン系エラストマー、塩化ビニル系エラストマー、ウレタン系エラストマー、アミド系エラストマー等の熱可塑性エラストマー；スチレン系ゴム、イソプレン系ゴム、ブタジエン系ゴム等のジエン系ゴム；ブチルゴム、エチレンプロピレンゴム、エチレンプロピレンジエンゴム、ウレタンゴム等の非ジエン系ゴム等が挙げられる。これらエラストマー成分は、１種類のみを用いてもよいし、２種類以上を適宜組み合わせて用いてもよい。これらの中でも、スチレン構造を含むエラストマーまたはゴム、もしくは、オレフィン構造を含むエラストマーまたはゴムが好ましく用いられ、スチレン系エラストマーが特に好ましく用いられる。
【００４７】
スチレン構造を含むエラストマーまたはゴムは、スチレン骨格を含み、ゴム弾性を呈するものであればよい。具体的には、スチレン系エラストマーまたはスチレン系ゴムを挙げることができる。
【００４８】
スチレン系エラストマー（ＴＰＥ−Ｓ）は、分子中の主成分であるハードセグメントとしてポリスチレンを、副成分であるソフトセグメントとしてポリブタジエンまたはポリイソプレンなどを含むものであればよい。また、スチレン系ゴムは、スチレン−ブタジエン共重合体（ＳＢＲ）などのスチレン骨格を有するジエン系ゴムであればよい。
【００４９】
これらスチレン系エラストマーまたはスチレン系ゴムとしては、具体的には、例えば、スチレン−ブタジエン・ブチレン−スチレンブロック共重合体（ＳＢＢＳ）、スチレン−エチレン・ブチレン−スチレンブロック共重合体（ＳＥＢＳ）、水添化スチレン−ブタジエンゴム（ＨＳＢＲ）、スチレン−エチレン・ブチレン−エチレンブロック共重合体（ＳＥＢＣ）、スチレン−エチレン・プロピレン−スチレンブロック重合体（ＳＥＰＳ）などが挙げられる。これらスチレン系ゴムまたはスチレン系エラストマーは１種類のみを用いてもよいし、２種類以上を適宜組み合わせて用いてもよいし、スチレン系ゴムまたはスチレン系エラストマー以外のエラストマーを適宜組み合わせて用いてもよい。これらの中でも、ＳＥＢＳ、ＳＥＰＳ、ＳＥＢらなる群より選択される少なくとも１種のスチレン系エラストマーが特に好ましく用いられる。
【００５０】
ここで、スチレン系エラストマーは、一般的には、（Ａ）ポリオレフィン樹脂の中でも、特に、ポリプロピレンと相溶しにくいことが知られている。そして、本開示に係るポリオレフィン樹脂組成物は、（Ａ）ポリオレフィン樹脂に対して非親和性の表面を有する（Ｂ）中空部材を混合している。このように、マトリクス材に対して混合しにくい成分を二種類組み合わせて用いることで、後述するように、得られる樹脂成形体の耐衝撃性を飛躍
的に向上させることができる。
【００５１】
オレフィン構造を含むエラストマーまたはゴムは、ハードセグメントとしてオレフィン骨格を含み、ソフトセグメントとしてゴムまたはエラストマー成分を含むものであればよい。具体的には、オレフィン系エラストマーまたはオレフィン系ゴムを挙げることができる。
【００５２】
オレフィン系エラストマーは、ポリオレフィンにより構成されるハードセグメントとゴム成分により構成されるソフトセグメントを含むものであればよく、特に限定されない。具体的には、例えば、ポリプロピレンまたはポリエチレン等のポリオレフィンに、エチレン−プロピレンゴム等のゴム成分を配合（ブレンド）したもの；ポリオレフィンおよびゴム成分を配合して部分架橋したもの；ポリオレフィンおよびゴム成分を配合して完全架橋したもの；オレフィンモノマーとゴム成分となるモノマーとを共重合したもの等を挙げることができる。これらオレフィン系エラストマーは、１種類のみを用いてもよいし、２種類以上を適宜組み合わせて用いてもよい。
【００５３】
オレフィン系ゴムとしては、エチレンモノマーまたはプロピレンモノマー等含み、ゴム弾性を有するものであればよく、特に限定されない。具体的には、例えば、エチレンプロピレンゴム（ＥＰＲ、ＥＰＭ）、エチレンプロピレンジエンゴム（ＥＰＴ、ＥＰＤＭ）、エチレン−酢酸ビニル共重合体（エチレン酢酸ビニルゴム）等を挙げることができる。
【００５４】
オレフィン系エラストマーまたはオレフィン系ゴムは、オレフィン由来の構造を含むため、本開示に係るポリオレフィン樹脂組成物のマトリクス材である（Ａ）ポリオレフィン樹脂に親和性を有する。それゆえ、（Ａ）および（Ｃ）成分の相溶性が向上すると考えられる。これに対して、（Ｂ）中空部材は、その表面が（Ａ）ポリオレフィン樹脂に対して非親和性を有するので、（Ｃ）エラストマー成分がオレフィン系エラストマーであれば、（Ｃ）成分に対しても非親和性を有することになる。これにより（Ｂ）中空部材の配合による効果が良好に発揮されると考えられるため、得られる樹脂成形体の耐衝撃性を向上させることができる。
【００５５】
［（Ｄ）変性エラストマー］
（Ｄ）変性エラストマーは、官能基を付与した反応性エラストマーで、酸変性エラストマーとアミン変性エラストマーとがある。いずれも金属、フィラー各種と優れた接着性を示す。酸変性基（酸無水物基）を有する酸変性エラストマーは、例えば、酸無水物及びペルオキシドをエラストマーと反応させることにより製造することができる。
【００５６】
酸無水物基を有する変性エラストマーの例としては、無水マレイン酸変性エチレン−プロピレン共重合体、無水マレイン酸変性エチレン−ブテン共重合体、無水マレイン酸変性エチレン−メチルアクリレート共重合体、無水マレイン酸変性エチレン−エチルアクリレート共重合体、無水マレイン酸変性エチレン−エチルアクリレート共重合体、無水マレイン酸変性エチレン−ブチルアクリレート共重合体、無水マレイン酸変性スチレン−エチレン・ブチレン−スチレンブロック共重合体（ＳＥＢＳ）、無水マレイン酸変性水添スチレン・ブタジエン共重合ゴム（ＨＳＢＲ）、無水マレイン酸変性スチレン−ブタジエン−スチレンブロック共重合体（ＳＢＳ）、無水マレイン酸変性スチレン−イソプレン−スチレン共重合体（ＳＩＳ）、無水マレイン酸変性スチレン−エチレン・プロピレン−スチレンブロック共重合体（ＳＥＰＳ）、無水マレイン酸変性スチレン−エチレン・ブテン共重合体（ＳＥＢ）等が挙げられる。
【００５７】
アミン変性エラストマー（アミン変性熱可塑性エラストマー）として具体的には、アミン変性のエチレン−プロピレン共重合体、アミン変性のエチレン−ブテン共重合体、アミ
ン変性のエチレン−ブテン共重合体、アミン変性のエチレン−メチルアクリレート共重合体、アミン変性のエチレン−エチルアクリレート共重合体、アミン変性のエチレン−エチルアクリレート共重合体、アミン変性のエチレン−ブチルアクリレート共重合体、アミン変性のスチレン−エチレン・ブチレン−スチレンブロック共重合体（ＳＥＢＳ）、アミン変性の水添スチレン・ブタジエン共重合ゴム（ＨＳＢＲ）、アミン変性のスチレン−ブタジエン−スチレンブロック共重合体（ＳＢＳ）、アミン変性のスチレン−イソプレン−スチレン共重合体（ＳＩＳ）、アミン変性のスチレン−エチレン・プロピレン−スチレンブロック共重合体（ＳＥＰＳ）、アミン変性のスチレン−エチレン・ブテン共重合体（ＳＥＢ）等が挙げられる。これら変性エラストマーは、１種類のみを用いてもよいし、２種類以上を適宜組み合わせて用いてもよい。
【００５８】
特に、スチレン系エラストマー、もしくはスチレン系ゴムを含む構成であり、無水マレイン酸変性スチレン−エチレン・ブチレン−スチレンブロック共重合体（ＳＥＢＳ）、無水マレイン酸変性スチレン−エチレン・プロピレン−スチレンブロック重合体（ＳＥＰＳ）、無水マレイン酸変性スチレン−エチレン・ブテン共重合体（ＳＥＢ）、アミン変性のスチレン−エチレン・ブチレン−スチレンブロック共重合体（ＳＥＢＳ）、アミン変性のスチレン−エチレン・プロピレン−スチレンブロック共重合体（ＳＥＰＳ）、アミン変性のスチレン−エチレン・ブテン共重合体（ＳＥＢ）が好ましく用いられる。これらは、エラストマー部分のスチレン基が（Ａ）ポリオレフィン中でアンカーとして働き、エラストマーの位置を保持するため、より高いゴム弾性が発現すると考えられる。さらに、エラストマー部分のスチレン基以外の部分が（Ａ）ポリオレフィン樹脂と良好な相溶性を持つためだと考えられる。
【００５９】
［（Ｅ）その他の成分］
本開示に係るポリオレフィン樹脂組成物には、（Ａ）ポリオレフィン樹脂、（Ｂ）中空部材、および（Ｃ）エラストマー成分以外に、本開示の作用効果を損なわない範囲内で公知の他の成分を含有させることができる。
【００６０】
具体的には、例えば、酸化防止剤、光安定剤、紫外線吸収剤、帯電防止剤、分散剤、造核剤、可塑剤、中和剤、着色剤（顔料、染料）、発泡剤、滑剤、難燃剤、銅害防止剤、充填材（（Ｂ）中空部材を除く）等を挙げることができる。
【００６１】
ただし、（Ｅ）その他の成分には、（Ａ）ポリオレフィン樹脂に対する（Ｂ）中空部材の表面の親和性を向上し、且つエラストマー部分を有しない中空部材親和成分は含まれない。（Ｂ）中空部材の表面が、（Ａ）ポリオレフィン樹脂に対して良好な親和性を呈し、且つエラストマー部分を有しない場合、（Ｂ）中空部材がマトリクス材である（Ａ）ポリオレフィン樹脂に剛直に結着する。そのため、樹脂成形体の耐衝撃性が低下し、（Ｂ）中空部材を起点として割れやすくなる。
【００６２】
中空部材親和成分は、本開示においては、前記の通り、（Ａ）ポリオレフィン樹脂に対する（Ｂ）中空部材の表面の親和性を向上させる性質を有する成分として定義される。具体的なエラストマー部分を有しない中空部材親和成分としては、例えば、表面改質剤、変性樹脂等を挙げることができるが特に限定されない。
【００６３】
表面改質剤は、（Ｂ）中空部材の表面を改質して（Ａ）ポリオレフィン樹脂に対する表面の親和性を直接的に向上させるものである。表面改質剤としては、例えば、シランカップリング剤（特許文献１参照）等を挙げることができる。エラストマー部分を有しない変性樹脂は、界面活性剤と同様に、（Ｂ）中空部材の表面に親和性を有する部位と（Ａ）ポリオレフィン樹脂に親和性を有する部位とを含み、（Ｂ）中空部材および（Ａ）ポリオレフィン樹脂の間に介在することにより間接的に（Ｂ）中空部材の表面の親和性を向上させ
るものである。エラストマー部分を有しない変性樹脂としては、例えば、無水マレイン酸変性ポリプロピレン（特許文献１および後述する比較例２参照）を挙げることができる。
【００６４】
［ポリオレフィン樹脂組成物］
本開示に係るポリオレフィン樹脂組成物は、前述した（Ａ）ポリオレフィン樹脂、（Ｂ）中空部材、および（Ｃ）エラストマー成分および（Ｄ）変性エラストマーを含有しており、必要に応じて（Ｅ）その他の成分も含有している。ただし、本開示に係るポリオレフィン樹脂組成物は、前述した中空部材親和成分は含有しない。
【００６５】
図１は、本発明のポリオレフィン樹脂組成物の模式的構成を示す模式的断面図、図２は、同ポリオレフィン樹脂組成物の模式的構成の詳細を示す図、図３は、従来のポリオレフィン樹脂組成物の模式的構成を示す模式的断面図である。
【００６６】
本実施の形態におけるポリオレフィン樹脂組成物５０は、マトリクス材である（Ａ）ポリオレフィン樹脂５１中に、（Ｂ）中空部材５２が分散した構成である。この点は、従来のポリオレフィン樹脂組成物６０と同様である。
【００６７】
ここで、本実施の形態におけるポリオレフィン樹脂組成物５０では、（Ｂ）中空部材５２の表面と（Ａ）ポリオレフィン樹脂５１との間には、図１に模式的に示すように、（Ｄ）弾力性を保った結着部（図示せず）が（Ｄ）変性エラストマー５４によって形成されていると推測される。
【００６８】
そのため、ポリオレフィン樹脂組成物５０の成形体に衝撃が加えられても、（Ｂ）中空部材５２は、弾力性を保った結着部により衝撃エネルギーが緩和されるため、耐衝撃性が高くなると考えられる。また、（Ｄ）変性エラストマー５４により形成された結着部が（Ａ）ポリオレフィン樹脂５１と（Ｂ）中空部材５２の密着性を高くするので、表面硬度も高くなると推測される。
【００６９】
詳細は図２に示すように、（Ｄ）変性エラストマー５４の変性基５６が（Ｂ）中空部材５２と結着していることが分かり、エラストマー部分のスチレン基５５が（Ａ）ポリオレフィン中でアンカーとして働き、エラストマーの位置を保持するため、より高い弾力性を発現できると考えられる。さらに、エラストマー部分のスチレン基５５以外の部分が（Ａ）ポリオレフィン樹脂と良好な相溶性を持つので、高い密着性とゴム弾性を有することができると推測される。
【００７０】
しかも、本開示に係るポリオレフィン樹脂組成物５０には、（Ｃ）エラストマー成分５３も含まれている。ポリオレフィン樹脂組成物５０の成形体に衝撃が加えられると、図１において模式的に示すように、（Ｂ）中空部材５２の周囲に存在する（Ｃ）エラストマー成分５３によって、衝撃の運動エネルギーが吸収されると推測される。
【００７１】
（Ｃ）エラストマー成分５３の種類は特に限定されないものの、例えば、（Ｃ）エラストマー成分５３がオレフィン系であれば、（Ａ）ポリオレフィン樹脂５１への相溶性が高いため、マトリクス材（（Ａ）ポリオレフィン樹脂５１）の中で（Ｃ）エラストマー成分５３が良好に分散するため、良好な耐衝撃性が得られると推測される。
【００７２】
これに対して、（Ｃ）エラストマー成分５３がスチレン系であれば、（Ａ）ポリオレフィン樹脂５１への相溶性が低い傾向にある。相溶性が低ければ、マトリクス材（（Ａ）ポリオレフィン樹脂５１）の中で良好に分散できず、耐衝撃性が向上しないのではないか、と推測される。ところが、（Ｃ）エラストマー成分５３がスチレン系であると、オレフィン系に比べてもより良好な耐衝撃性が得られている。これは、マトリクス材（（Ａ）ポリ
オレフィン樹脂５１）内で、（Ａ）ポリオレフィン樹脂５１の分子に十分に混ざり合うことがないため、（Ｃ）エラストマー成分５３の分子が良好なゴム弾性を発揮できるのではないか、と推測される。
【００７３】
このように、本開示に係るポリオレフィン樹脂組成物５０は、（Ｂ）中空部材５２、（Ｃ）エラストマー成分５３、（Ｄ）変性エラストマー５４による結着部を含むことで、良好な耐衝撃性と表面硬度を実現することができる。
【００７４】
一方、図３に示すように、従来のポリオレフィン樹脂組成物６０には、中空部材親和成分が含まれている。そのため、図３において黒く塗りつぶした領域として模式的に示すように、（Ｂ）中空部材５２の周囲には、中空部材親和成分の作用によって強固な密着面６１が形成される。その結果、ポリオレフィン樹脂組成物６０の成形体に衝撃が加えられると、本開示に係るポリオレフィン樹脂組成物５０とは異なり、衝撃の運動エネルギーが分散されたり吸収されたりし難く、（Ｂ）中空部材５２を起点として集中するおそれがある。その結果、従来のポリオレフィン樹脂組成物６０では、良好な耐衝撃性を実現できないと考えられる。
【００７５】
（Ａ）ポリオレフィン樹脂、（Ｂ）中空部材、および（Ｃ）エラストマー成分および（Ｄ）変性エラストマーの配合量、すなわち、ポリオレフィン樹脂組成物における（Ａ）〜（Ｄ）成分の含有量（含有率、配合率）は特に限定されず、成形対象である樹脂成形体の種類、用途、大きさ、使用環境等の諸条件に応じて適宜設定することができる。
【００７６】
代表的には、例えば、（Ｂ）中空部材の含有量は、（Ａ）ポリオレフィン樹脂、（Ｂ）中空部材、および（Ｃ）エラストマー成分および（Ｄ）変性エラストマーの全重量を１００重量％としたときに、１〜５０重量％の範囲内であればよく、５〜３０重量％の範囲内が好ましい。
【００７７】
（Ｂ）中空部材の含有量が１重量％未満であれば、諸条件にもよるが、ポリオレフィン樹脂組成物中における（Ｂ）中空部材の重量比率が小さくなるため、軽量化の効果が十分に得られない場合がある。一方、５０重量％を超えれば、ポリオレフィン樹脂組成物中における（Ｂ）中空部材のかさ密度が相対的に大きくなる。そのため、諸条件にもよるが、ポリオレフィン樹脂組成物の製造に際して、各成分を混練する際の作業性が低下する場合があるとともに、得られるポリオレフィン樹脂組成物の機械特性が低下する場合がある。
【００７８】
また、（Ｃ）エラストマー成分と、（Ｄ）変性エラストマーの含有量の和は、（Ａ）ポリオレフィン樹脂、（Ｂ）中空部材、および（Ｃ）エラストマー成分および（Ｄ）変性エラストマーの全重量を１００重量％としたときに、２〜３５重量％の範囲内であればよく、６〜２５重量％の範囲内であることが好ましい。
【００７９】
その中で、（Ｃ）エラストマー成分は、１〜２０重量％の範囲内であればよく、５〜２０重量％の範囲内であれば好ましい。また、（Ｄ）変性エラストマーは、１〜１５重量％の範囲内であればよく、１〜１０重量％の範囲内であることが好ましい。
【００８０】
（Ｃ）エラストマー成分の含有量が１重量％未満であれば、諸条件にもよるが、ポリオレフィン樹脂組成物中に含まれる（Ｃ）エラストマー成分の「濃度」が高くないため、得られるポリオレフィン樹脂組成物において耐衝撃性の向上が十分に見込めない場合がある。また、（Ｃ）エラストマー成分の含有量が２０重量％を超えれば、諸条件にもよるが、ポリオレフィン樹脂組成物中に含まれる（Ｃ）エラストマー成分の「濃度」が高くなるため、ポリオレフィン樹脂組成物の耐衝撃性は向上するが、マトリクス材である（Ａ）ポリオレフィン樹脂の比率が低下するため、ポリオレフィン樹脂組成物の強度低下が懸念され
る。
【００８１】
（Ｄ）変性エラストマーの含有量が１重量％未満であれば、諸条件にもよるが、ポリオレフィン樹脂組成物中に含まれる（Ｄ）変性エラストマーの「濃度」高くないため、得られるポリオレフィン樹脂組成物において表面硬度の向上が十分に見込めない場合がある。また、（Ｄ）変性エラストマーの含有量が１５重量％を超えれば、諸条件にもよるが、ポリオレフィン樹脂組成物中に含まれる（Ｄ）変性エラストマー成分の「濃度」が高くなるため、ポリオレフィン樹脂組成物の表面硬度は向上するが、マトリクス材である（Ａ）ポリオレフィン樹脂と（Ｂ）中空部材との密着性が高まるため、耐衝撃性低下が懸念される。また、Ｄ）変性エラストマーは、他の成分に比較して相対的に高価であるため、（Ｄ）変性エラストマーの含有量が１５重量％を超えれば、ポリオレフィン樹脂組成物の高コスト化も懸念される。
【００８２】
本開示に係るポリオレフィン樹脂組成物が、（Ａ）ポリオレフィン樹脂、（Ｂ）中空部材、（Ｃ）エラストマー成分及び（Ｄ）変性エラストマー成分からなる場合、すなわち、（Ａ）〜（Ｄ）の各成分に分類される成分のみを含み、（Ｅ）その他の成分を含まない場合には、（Ａ）ポリオレフィン樹脂の含有量は、（Ａ）〜（Ｄ）成分の全重量を１００重量％としたときに、１５〜９７重量％の範囲内であればよく、４５〜９０重量％の範囲内が好ましい。
【００８３】
（Ａ）ポリオレフィン樹脂の含有量が２０重量％未満であれば、諸条件にもよるが、マトリクス材の比率が低下するため、ポリオレフィン樹脂組成物の強度低下が懸念される。また、（Ａ）ポリオレフィン樹脂の含有量が９７重量％を超えると、諸条件にもよるが、ポリオレフィン樹脂組成物において、（Ｂ）中空部材、（Ｃ）エラストマー成分、（Ｄ）変性エラストマーの少なくとも一方を十分な量で含有させることができないおそれがある。
【００８４】
なお、本開示に係るポリオレフィン樹脂組成物は、前記の通り、（Ａ）〜（Ｄ）成分以外の（Ｅ）その他の成分（ただし、（Ａ）ポリオレフィン樹脂に対する（Ｂ）中空部材の表面の親和性を向上する中空部材親和成分を除く）を含有してもよい。このとき、（Ｅ）その他の成分の含有量は特に限定されず、（Ｅ）その他の成分を添加する目的、あるいは、（Ｅ）その他の成分の種類等に応じて、必要量を適宜添加することができる。
【００８５】
［ポリオレフィン樹脂組成物の製造方法］
本開示に係るポリオレフィン樹脂組成物は、少なくとも（Ａ）ポリオレフィン樹脂、（Ｂ）中空部材、（Ｃ）エラストマー成分および（Ｄ）変性エラストマー並びに、必要に応じて（Ｅ）その他の成分を任意の順序で、任意の配合量で配合し、公知の混練機で混練し、必要に応じて造粒し、公知の成形機で成形すればよい。
【００８６】
ポリオレフィン樹脂組成物の製造に際して、（Ａ）〜（Ｄ）成分（必要に応じて（Ｅ）成分）を配合する際の混練機としては、公知のものを好適に用いることができる。具体的には、例えば、一軸押出機、二軸押出機、スーパーミキサー、ヘンシェルミキサー、バンバリーミキサー、ロールミキサー、ブラベンダープラストグラフ、ニーダー等の混練機を挙げることができる。これら混練機は造粒可能な構成であってもよい。また、混練機による混練の前に、（Ａ）〜（Ｄ）成分（必要に応じて（Ｅ）成分）の少なくともいずれかを予備的に混練してもよい。
【００８７】
本開示に係るポリオレフィン樹脂組成物は、前記のように（Ａ）〜（Ｄ）の各成分を混練することにより得られるか、または混練後に造粒されることにより得られる。このようなポリオレフィン樹脂組成物は、公知の各種の成形機を用いて、ポリオレフィン樹脂成形
体として成形することができる。具体的な成形機としては特に限定されないが、例えば、射出成形機、押出成形機、シート成形機、真空成形機等を用いることができる。
【００８８】
本開示に係るポリオレフィン樹脂成形体は、前述したポリオレフィン樹脂組成物を少なくとも用いて構成されればよいが、ポリオレフィン樹脂組成物以外の材料を含んでもよい。本開示に係るポリオレフィン樹脂成形体は、良好な耐衝撃性を発揮することができるが、この耐衝撃性の評価方法としては特に限定されない。
【００８９】
本実施の形態では、後述する実施例等で説明するように、ポリオレフィン樹脂組成物を例えば１．６ｍｍ厚の板状に成形することにより、ポリオレフィン樹脂成形体の試験片とし、この試験片を−１０℃で３時間静置し、その後に試験片に対して２５０ｇの重錘を落下させて、当該試験片が破壊されなかった最大高さに基づいて評価することができる。最大高さの数値が大きい程、耐衝撃性が優れていることになる。本開示においては、最大高さは１００ｃｍを超えていればよい。最大高さが１００ｃｍ未満であれば、（Ｂ）中空部材により軽量化した従来のポリオレフィン樹脂組成物と同程度かそれ以下の耐衝撃性しか呈することができない。なお、最大高さの上限は特に限定されず、数値が大きい程望ましいが、ポリオレフィン樹脂組成物の組成に応じた物性上の上限は存在する。
【００９０】
［ポリオレフィン樹脂成形体］
本開示に係るポリオレフィン樹脂成形体の用途は特に限定されないが、代表的な用途としては、家電製品用部品を挙げることができる。具体的な家電製品の種類は特に限定されないが、代表的には、例えば、手持ち型の家電製品を挙げることができる。手持ち型の家電製品は、使用時にユーザが少なくとも一部を把持するものであるため、使用時に周囲の物体に衝突させたり落下させたりするおそれがある。そのため、このような手持ち型の家電製品が備える部品は、良好な耐衝撃性を有することが望ましい。手持ち型の家電製品としては、具体的には、例えば、電気掃除機、ドライヤー、シェーバー、ハンドミキサー、電気ポット（電気ケトル）等を挙げることができる。
【００９１】
本開示に係るポリオレフィン樹脂成形体の代表的な一例としては、電気掃除機の吸込具を挙げることができる。吸込具は、使用中に様々な物体に衝突するため、通常の部品よりも高い耐衝撃性が求められる。それゆえ、本開示に係るポリオレフィン樹脂成形体（家電製品用部品）の特に好ましい一例として挙げることができる。
【００９２】
図４は、本開示に係るポリオレフィン樹脂成形体の代表的な一例としての吸込具の斜視図である。
【００９３】
図４において、吸込具３０は、略Ｔ字状の外形を有しており、吸込具本体３１と、可動部３２と、接続管部３３等を備えている。吸込具本体３１は、略直方体状であり、長手方向の中央後部に可動部３２が揺動可能に設けられている。また、吸込具本体３１の下面には図示しない吸込口が設けられており、吸込口は、可動部３２の内部に連通している。可動部３２は、吸込具本体３１の長手方向に直交する方向に沿って、上下に揺動する。可動部３２の他端は接続管部３３となっており、後述する延長管１５または延長管２５の先端（他端）に着脱自在に接続される。
【００９４】
吸込具３０は、単一の部材で構成されているわけではなく、複数の部材で構成されている。本開示に係るポリオレフィン樹脂成形体としての吸込具３０は、当該吸込具３０を構成する全ての部材が、本開示に係るポリオレフィン樹脂組成物で構成されてもよいし、例えば、より優れた耐衝撃性が要求される部位のみ、本開示に係るポリオレフィン樹脂組成物で構成されてもよい。例えば、吸込具本体３１全体が本開示に係るポリオレフィン樹脂組成物で構成されてもよい。また、吸込具本体３１の前面を構成する部材あるいは吸込具
本体３１の両側面を構成する部材のように、壁面等に衝突しやすい部位を構成する部材が、本開示に係るポリオレフィン樹脂組成物で構成されてもよい。
【００９５】
また、本開示には、このような吸込具等のポリオレフィン樹脂成形体を含む電気掃除機も含まれる。
【００９６】
本開示に係る電気掃除機の具体的な構成は特に限定されず、さまざまなタイプの電気掃除機を挙げることができる。代表的なものとして、図５に示すような紙パック方式のキャニスター型の電気掃除機、あるいは図６に示すようなサイクロン方式のキャニスター型の電気掃除機２０を挙げることができる。
【００９７】
図５は、本発明のポリオレフィン樹脂成形体を含む紙パック式の電気掃除機の全体斜視図である。
【００９８】
図５において、紙パック方式のキャニスター型の電気掃除機１０は、掃除機本体１１と、ホース１２と、把持部１３と、手元操作部１４と、延長管１５および前述の吸込具３０等備えている。掃除機本体１１は、内部に図示されない電動送風機および紙パック式の集塵室を備えているとともに、両側部に一対のホイール１６を備えている。また、掃除機本体１１の後部には、内部に収納可能に図示しない電源コードを備えている。
【００９９】
ホース１２の一端は、掃除機本体１１の前部に着脱自在に接続されるとともに、ホース１２の他端は、延長管１５の一端に着脱自在に接続される。また、延長管１５の他端には、吸込具３０が着脱自在に接続される。延長管１５は、伸縮可能に構成されている。ホース１２の他端の上面には手元操作部１４が設けられており、手元操作部１４の近傍には、ホース１２の他端を把持する把持部１３が設けられている。
【０１００】
掃除機本体１１内の電動送風機が動作することで、ホース１２の一端から掃除機本体１１内に向かって吸引力が発生する。それゆえ、掃除機本体１１につながるホース１２の内部、延長管１５の内部、並びに吸込具３０の図示しない吸込口にも吸引力が発生する。また、掃除機本体１１は、一対のホイール１６により被掃除面上を移動自在となっている。
【０１０１】
電気掃除機１０の使用時には、まず、使用者は、図示しない電源コードを掃除機本体１１から引き出して先端の電源プラグを電源差込口に差し込み、把持部１３を把持して手元操作部１４を操作し、掃除機本体１１の電源を入れる。これにより、電動送風機が動作して吸込具３０の吸込口に吸引力が発生するので、使用者は把持部１３を把持して、必要に応じて掃除機本体１１も移動させつつ被掃除面上で吸込具３０を移動させることで、被掃除面の塵埃を吸い込むことができる。吸込具３０から吸い込まれた塵埃は、延長管１５、ホース１２を介して掃除機本体１１内の紙パック式の集塵室に集められることになる。
【０１０２】
図６は、本発明のポリオレフィン樹脂成形体を含むサイクロン式の電気掃除機の全体斜視図である。
【０１０３】
図６において、電気掃除機２０は、掃除機本体２１と、ホース２２と、把持部２３と、手元操作部２４と、延長管２５とおよび吸込具３０等を備えている。掃除機本体２１は、後部に電動送風機２７を内蔵し、前部に着脱自在で塵埃を分離捕集する集塵容器２８を収納する集塵容器収納部（図示せず）が設けられている。
【０１０４】
ホース２２の一端は掃除機本体２１の前部に着脱自在に接続されるとともに、ホース２２の他端は延長管２５の一端に着脱自在接続される。また、延長管２５の他端には吸込具３０が着脱自在に接続される。延長管２５は伸縮可能に構成される。ホース２２の他端の
上面には手元操作部２４が設けられており、手元操作部２４の近傍には、ホース２２の他端を把持する把持部２３が設けられている。
【０１０５】
掃除機本体２１内の電動送風機が動作することで、ホース２２の一端から掃除機本体１１内の集塵容器２８に向かって吸引力が発生する。それゆえ、掃除機本体２１につながるホース２２の内部、延長管２５の内部、並びに吸込具３０の図示しない吸込口にも吸引力が発生する。また、掃除機本体２１は、一対のホイール２６により被掃除面上を移動自在となっている。
【０１０６】
電気掃除機２０の使用時には、まず、使用者は、図示しない電源コードを掃除機本体２１から引き出して先端の電源プラグを電源差込口に差し込み、把持部２３を把持して手元操作部２４を操作し、掃除機本体２１の電源を入れる。これにより、電動送風機２７が動作して吸込具３０の吸込口に吸引力が発生するので、使用者は把持部２３を把持して、必要に応じて掃除機本体２１も移動させつつ被掃除面上で吸込具３０を移動させることで、被掃除面の塵埃を吸い込むことができる。吸込具３０から吸い込まれた塵埃は、延長管２５、ホース２２を介して掃除機本体２１の前部に位置する集塵容器収納部内の集塵容器２８に集められることになる。
【０１０７】
なお、図５に示す紙パック方式のキャニスター型の電気掃除機１０、あるいは、図６に示すサイクロン方式のキャニスター型の電気掃除機２０における具体的な構成、すなわち、掃除機本体１１または２１、ホース１２または２２、把持部１３または２３、手元操作部１４または２４、延長管１５または２５等の具体的な構成については特に限定されず、掃除機の分野で公知の各種構成を好適に用いることができる。
【０１０８】
このように、本開示に係るポリオレフィン樹脂組成物は、マトリクス材（母材）である（Ａ）ポリオレフィン樹脂に対して、（Ｂ）中空部材、（Ｃ）エラストマー成分および（Ｄ）変性エラストマーが混合され、（Ｂ）中空部材の混合によりポリオレフィン樹脂組成物の軽量化が可能になるが、（Ｄ）変性エラストマーの変性基が（Ｂ）中空部材の表面と結着し、（Ｄ）変性エラストマーのエラストマー部分が（Ａ）ポリオレフィン樹脂に対して弾力性を持ったまま結着した状態になる。そのため、このポリオレフィン樹脂組成物により構成される樹脂成形体に衝撃が加えられても、（Ｂ）中空部材の界面がエラストマー成分を有しており衝撃を緩和することができるため（Ｂ）中空部材を起点として樹脂成形体が割れる可能性を大幅に低減することができる。
【０１０９】
しかも、ポリオレフィン樹脂組成物には（Ｃ）エラストマー成分が含まれており、この（Ｃ）エラストマー成分は、（Ｂ）中空部材と組み合わせることで、耐衝撃性を飛躍的に向上させることができる。また、（Ｄ）変性エラストマーの変性基が（Ｂ）中空部材と結着し、（Ｄ）変性エラストマーのエラストマー部分と（Ａ）ポリオレフィン樹脂が高い親和性を示すため、材料間の密着度が高く、表面硬度も向上できるので、表面の傷つきや削れ防止性を高めることが可能である。
【０１１０】
その結果、このポリオレフィン樹脂組成物を用いた樹脂成形体は、良好な軽量化を実現しつつ、優れた耐衝撃性および表面硬度を実現することが可能となるので、特に耐衝撃性や表面の削れにくさが求められる家電製品用部品として好適に用いることができる。
【実施例】
【０１１１】
本発明について、実施例および比較例に基づいてより具体的に説明するが、本発明はこれに限定されるものではない。当業者は本発明の範囲を逸脱することなく、種々の変更、修正、および改変を行うことができる。なお、以下の実施例および比較例における物性等の測定・評価は次に示すようにして行った。
【０１１２】
（測定・評価方法）
［真密度］
実施例または比較例で得られたサンプルプレートを、真密度計（アルファーミラージュ社製、商品名：ＭＤ−３００Ｓ）を用いて測定した。
【０１１３】
［耐衝撃性試験］
実施例または比較例で得られたサンプルプレートを、恒温槽（エスペック社製、商品名：ＰＤＲ−３ＫＰ）内に静置して、−１０℃で３時間保持した。その後、恒温槽からサンプルプレートを素早く取り出し、種々の高さから、２５０ｇの重錘を落下させたときにサンプルプレートが破壊されなかった最大高さを測定した。
【０１１４】
この耐衝撃性試験では、最大高さの数値が大きいほどサンプルプレートの耐衝撃性が高いことを示す。後述する表１および表２では、最大高さの数値を３段階に区分して、数値がいずれの段階に入るかによって耐衝撃性を評価している。最大高さが６０ｃｍ未満であれば、耐衝撃性が低いとして「×」と評価し、最大高さが６０ｃｍ以上１００ｃｍ以下であれば、耐衝撃性がやや低いとして「△」と評価し、最大高さが１００ｃｍを超えていれば、耐衝撃性が高いとして「○」と評価した。
【０１１５】
［鉛筆硬度試験］
鉛筆硬度の測定は、鉛筆引掻試験ＪＩＳ  Ｋ  ５４００を参考にして行い、鉛筆は三菱鉛筆製のｕｎｉ鉛筆を用いた。測定条件は試料台の移動速度３０ｍｍ／分、荷重１．００ｋｇとした。硬度が４Ｂ以下を「×」とし、３Ｂ以上を「○」と評価した。
【０１１６】
（実施例１）
（Ａ）ポリオレフィン樹脂として、ポリプロピレン（日本ポリプロ社製、商品名：ＢＣ０３Ｂ）を用い、（Ｂ）中空部材として、中空ガラス（住友スリーエム社製、商品名：グラスバブルス  ｉＭ１６Ｋ）を用い、（Ｃ）エラストマー成分として、ＳＥＢＳ（旭化成社製、商品名：Ｈ１０６２）を用い、（Ｄ）変性エラストマーとして、マレイン酸変性ＳＥＢＳ（旭化成社製、商品名：Ｍ１９１３）を用いた。
【０１１７】
予め準備した事前混合用の容器に、ポリプロピレン８２重量％、中空ガラス１０重量％、ＳＥＢＳ５重量％、マレイン酸変性ＳＥＢＳ３重量％の重量比となるように、それぞれの成分を配合して均一に攪拌して、各成分を事前混合した。その後、混合物を二軸押出機に投入し、混合物を加熱しながら混練してペレット（すなわち、実施例１のポリオレフィン樹脂組成物）を造粒した。なお、二軸押出機のシリンダ温度は２００℃に設定した。得られたペレットを射出成形機により７０ｍｍ×６０ｍｍ×１．６ｍｍのサンプルプレート（実施例１のポリオレフィン樹脂成形体）に成形した。なお、射出成形条件は、成形温度２００℃、金型温度４０℃とした。
【０１１８】
得られたサンプルプレートの組成は、（Ａ）成分８２重量％、（Ｂ）成分１０重量％、（Ｃ）成分５重量％、（Ｄ）成分３重量％であり、このサンプルプレートについて、前述したように、真密度を測定するとともに耐衝撃性及び鉛筆硬度を評価した。その結果を表１、表２に示す。
【０１１９】
（実施例２）
（Ａ）ポリオレフィン樹脂であるポリプロピレン、（Ｂ）中空部材である中空ガラス、（Ｃ）エラストマー成分であるＳＥＢＳ、および（Ｄ）変性エラストマー成分であるマレイン酸変性エラストマーの含有量（配合量）の重量比をそれぞれ８９重量％、５重量％、５重量％、および１重量％とした以外は、前記実施例１と同様にして、実施例２のポリオ
レフィン樹脂組成物（ペレット）および実施例２のポリオレフィン樹脂成形体（サンプルプレート）を得た。
【０１２０】
得られたサンプルプレートの組成は、（Ａ）成分８９重量％、（Ｂ）成分５重量％、（Ｃ）成分５重量％、（Ｄ）成分１重量％であり、このサンプルプレートについて、前述したように、真密度を測定するとともに耐衝撃性を評価した。その結果を表１に示す。
【０１２１】
（実施例３）
（Ａ）ポリオレフィン樹脂であるポリプロピレン、（Ｂ）中空部材である中空ガラス、（Ｃ）エラストマー成分であるＳＥＢＳ、および（Ｄ）変性エラストマー成分であるマレイン酸変性エラストマーの含有量（配合量）の重量比をそれぞれ８０重量％、５重量％、５重量％、および１０重量％とした以外は、前記実施例１と同様にして、実施例３のポリオレフィン樹脂組成物（ペレット）および実施例３のポリオレフィン樹脂成形体（サンプルプレート）を得た。
【０１２２】
得られたサンプルプレートの組成は、（Ａ）成分８０重量％、（Ｂ）成分５重量％、（Ｃ）成分５重量％、（Ｄ）成分１０重量％であり、このサンプルプレートについて、前述したように、真密度を測定するとともに耐衝撃性を評価した。その結果を表１に示す。
【０１２３】
（実施例４）
（Ａ）ポリオレフィン樹脂であるポリプロピレン、（Ｂ）中空部材である中空ガラス、（Ｃ）エラストマー成分であるＳＥＢＳ、および（Ｄ）変性エラストマー成分であるマレイン酸変性エラストマーの含有量（配合量）の重量比をそれぞれ７４重量％、５重量％、２０重量％、および１重量％とした以外は、前記実施例１と同様にして、実施例４のポリオレフィン樹脂組成物（ペレット）および実施例４のポリオレフィン樹脂成形体（サンプルプレート）を得た。
【０１２４】
得られたサンプルプレートの組成は、（Ａ）成分７４重量％、（Ｂ）成分５重量％、（Ｃ）成分２０重量％、（Ｄ）成分１重量％であり、このサンプルプレートについて、前述したように、真密度を測定するとともに耐衝撃性を評価した。その結果を表１に示す。
【０１２５】
（実施例５）
（Ａ）ポリオレフィン樹脂であるポリプロピレン、（Ｂ）中空部材である中空ガラス、（Ｃ）エラストマー成分であるＳＥＢＳ、および（Ｄ）変性エラストマー成分であるマレイン酸変性エラストマーの含有量（配合量）の重量比をそれぞれ６５重量％、５重量％、２０重量％、および１０重量％とした以外は、前記実施例１と同様にして、実施例５のポリオレフィン樹脂組成物（ペレット）および実施例５のポリオレフィン樹脂成形体（サンプルプレート）を得た。
【０１２６】
得られたサンプルプレートの組成は、（Ａ）成分６５重量％、（Ｂ）成分５重量％、（Ｃ）成分２０重量％、（Ｄ）成分１０重量％であり、このサンプルプレートについて、前述したように、真密度を測定するとともに耐衝撃性を評価した。その結果を表１に示す。
【０１２７】
（実施例６）
（Ａ）ポリオレフィン樹脂であるポリプロピレン、（Ｂ）中空部材である中空ガラス、（Ｃ）エラストマー成分であるＳＥＢＳ、および（Ｄ）変性エラストマー成分であるマレイン酸変性エラストマーの含有量（配合量）の重量比をそれぞれ６４重量％、３０重量％、５重量％、および１重量％とした以外は、前記実施例１と同様にして、実施例６のポリオレフィン樹脂組成物（ペレット）および実施例６のポリオレフィン樹脂成形体（サンプルプレート）を得た。
【０１２８】
得られたサンプルプレートの組成は、（Ａ）成分６４重量％、（Ｂ）成分３０重量％、（Ｃ）成分５重量％、（Ｄ）成分１重量％であり、このサンプルプレートについて、前述したように、真密度を測定するとともに耐衝撃性を評価した。その結果を表１に示す。
【０１２９】
（実施例７）
（Ａ）ポリオレフィン樹脂であるポリプロピレン、（Ｂ）中空部材である中空ガラス、（Ｃ）エラストマー成分であるＳＥＢＳ、および（Ｄ）変性エラストマー成分であるマレイン酸変性エラストマーの含有量（配合量）の重量比をそれぞれ５５重量％、３０重量％、５重量％、および１０重量％とした以外は、前記実施例１と同様にして、実施例７のポリオレフィン樹脂組成物（ペレット）および実施例７のポリオレフィン樹脂成形体（サンプルプレート）を得た。
【０１３０】
得られたサンプルプレートの組成は、（Ａ）成分５５重量％、（Ｂ）成分３０重量％、（Ｃ）成分５重量％、（Ｄ）成分１０重量％であり、このサンプルプレートについて、前述したように、真密度を測定するとともに耐衝撃性を評価した。その結果を表１に示す。
【０１３１】
（実施例８）
（Ａ）ポリオレフィン樹脂であるポリプロピレン、（Ｂ）中空部材である中空ガラス、（Ｃ）エラストマー成分であるＳＥＢＳ、および（Ｄ）変性エラストマー成分であるマレイン酸変性エラストマーの含有量（配合量）の重量比をそれぞれ４９重量％、３０重量％、２０重量％、および１重量％とした以外は、前記実施例１と同様にして、実施例８のポリオレフィン樹脂組成物（ペレット）および実施例８のポリオレフィン樹脂成形体（サンプルプレート）を得た。
【０１３２】
得られたサンプルプレートの組成は、（Ａ）成分４９重量％、（Ｂ）成分３０重量％、（Ｃ）成分２０重量％、（Ｄ）成分１重量％であり、このサンプルプレートについて、前述したように、真密度を測定するとともに耐衝撃性を評価した。その結果を表１に示す。
【０１３３】
（実施例９）
（Ａ）ポリオレフィン樹脂であるポリプロピレン、（Ｂ）中空部材である中空ガラス、（Ｃ）エラストマー成分であるＳＥＢＳ、および（Ｄ）変性エラストマー成分であるマレイン酸変性エラストマーの含有量（配合量）の重量比をそれぞれ４０重量％、３０重量％、２０重量％、および１０重量％とした以外は、前記実施例１と同様にして、実施例９のポリオレフィン樹脂組成物（ペレット）および実施例９のポリオレフィン樹脂成形体（サンプルプレート）を得た。
【０１３４】
得られたサンプルプレートの組成は、（Ａ）成分４０重量％、（Ｂ）成分３０重量％、（Ｃ）成分２０重量％、（Ｄ）成分１０重量％であり、このサンプルプレートについて、前述したように、真密度を測定するとともに耐衝撃性を評価した。その結果を表１に示す。
【０１３５】
（実施例１０）
（Ａ）ポリオレフィン樹脂であるポリプロピレンを８２重量％、（Ｂ）中空部材である中空ガラスを１０重量％、並びに、（Ｃ）エラストマーを５重量％、（Ｄ）変性エラストマーとしてアミン変性エラストマー（旭化成社製、商品名：ＭＰ１０）を３重量％の重量比となるように、それぞれの成分を配合し、前記実施例１と同様にして、実施例１０のポリオレフィン樹脂組成物（ペレット）および実施例１０のポリオレフィン樹脂成形体（サンプルプレート）を得た。
【０１３６】
得られたサンプルプレートの組成は、（Ａ）成分８２重量％、（Ｂ）成分１０重量％、（Ｃ）成分５重量％、（Ｄ）成分３重量％である。このサンプルプレートについて、前述したように、真密度を測定するとともに耐衝撃性を評価した。その結果を表２に示す。
【０１３７】
（比較例１）
（Ａ）ポリオレフィン樹脂であるポリプロピレンおよび（Ｂ）中空部材である中空ガラスを、それぞれ９０重量％および１０重量％の重量比となるように配合し、（Ｃ）エラストマー成分および（Ｄ）変性エラストマーを配合しなかった以外は、前記実施例１と同様にして、比較例１のポリオレフィン樹脂組成物（ペレット）および比較例１のポリオレフィン樹脂成形体（サンプルプレート）を得た。
【０１３８】
得られたサンプルプレートの組成は、（Ａ）成分９０重量％、（Ｂ）成分１０重量％、（Ｃ）成分０重量％、（Ｄ）成分０重量％である。このサンプルプレートについて、前述したように、真密度を測定するとともに耐衝撃性を評価した。その結果を表１に示す。
【０１３９】
（比較例２）
（Ａ）ポリオレフィン樹脂であるポリプロピレンを８７重量％、（Ｂ）中空部材である中空ガラスを１０重量％、並びに、マレイン酸変性ポリプロピレン（理研ビタミン社製、商品名：ＭＧ−４００Ｐ）を３重量％の重量比となるように、それぞれの成分を配合し、（Ｃ）エラストマー成分を配合しなかった以外は、前記実施例１と同様にして、比較例２のポリオレフィン樹脂組成物（ペレット）および比較例２のポリオレフィン樹脂成形体（サンプルプレート）を得た。
【０１４０】
得られたサンプルプレートの組成は、（Ａ）成分８７重量％、（Ｂ）成分１０重量％、（Ｃ）成分０重量％、（Ｄ）成分０重量％、変性ポリプロピレン３重量％である。このサンプルプレートについて、前述したように、真密度を測定するとともに耐衝撃性を評価した。その結果を表１に示す。
【０１４１】
（比較例３）
（Ａ）ポリオレフィン樹脂であるポリプロピレンを８７重量％、（Ｂ）中空部材である中空ガラスを１０重量％、並びに、（Ｄ）変性エラストマーを３重量％の重量比となるように、それぞれの成分を配合し、（Ｃ）エラストマー成分を配合しなかった以外は、前記実施例１と同様にして、比較例３のポリオレフィン樹脂組成物（ペレット）および比較例３のポリオレフィン樹脂成形体（サンプルプレート）を得た。
【０１４２】
得られたサンプルプレートの組成は、（Ａ）成分８７重量％、（Ｂ）成分１０重量％、（Ｃ）成分０重量％、（Ｄ）成分３重量％である。このサンプルプレートについて、前述したように、真密度を測定するとともに耐衝撃性を評価した。その結果を表１に示す。
【０１４３】
（比較例４）
（Ａ）ポリオレフィン樹脂であるポリプロピレンを８５重量％、（Ｂ）中空部材である中空ガラスを１０重量％、並びに、（Ｃ）エラストマー成分を５重量％の重量比となるように、それぞれの成分を配合し、（Ｄ）変性エラストマー成分を配合しなかった以外は、前記実施例１と同様にして、比較例４のポリオレフィン樹脂組成物（ペレット）および比較例４のポリオレフィン樹脂成形体（サンプルプレート）を得た。
【０１４４】
得られたサンプルプレートの組成は、（Ａ）成分８５重量％、（Ｂ）成分１０重量％、（Ｃ）成分５重量％、（Ｄ）成分０重量％である。このサンプルプレートについて、前述したように、真密度を測定するとともに耐衝撃性を評価した。その結果を表１に示す。
【表１】
2019006938.tif 000003
【０１４５】
（実施例１〜９および比較例１〜４の対比）
表１の結果から明らかなように、（Ａ）ポリオレフィン樹脂であるポリプロピレンに対して（Ｂ）中空部材である中空ガラスが添加されていれば、実施例および比較例のいずれにおいても、その添加量に応じて密度が減少している。したがって、サンプルプレートの成形時に中空ガラスが破壊されることが回避され、樹脂成形体として軽量化が実現できることが分かる。
【０１４６】
ここで、実施例１〜５においては、サンプルプレートはいずれも良好な耐衝撃性を示すが、比較例１、３では、サンプルプレートの耐衝撃性はやや劣っており、比較例２では、サンプルプレートの耐衝撃性は明らかに低下していた。
【０１４７】
比較例１では、（Ｃ）エラストマー成分および（Ｄ）変性エラストマー成分を含んでいない。それゆえ、本開示においては、（Ａ）ポリオレフィン樹脂および（Ｂ）中空部材のみでは、ポリオレフィン樹脂成形体において軽量化を実現することは可能であっても、耐衝撃性を向上させることは困難であることが分かる。
【０１４８】
また、比較例２では、（Ｃ）エラストマー成分および（Ｄ）変性エラストマーを含んでいないが、代わりに、中空部材親和成分としてマレイン酸変性ポリプロピレンを含んでいる。それゆえ、（Ｂ）中空部材の表面の（Ａ）ポリオレフィン樹脂に対する親和性が向上しているため、マトリクス材である（Ａ）ポリオレフィン樹脂に対する（Ｂ）中空部材の密着性が高くなる（特許文献１参照）。その結果、サンプルプレートに衝撃が加えられたとき、（Ａ）ポリオレフィン樹脂と（Ｂ）中空部材との界面にクラックが生じやすくなり、耐衝撃性が低下していると考えられる。
【０１４９】
さらに、比較例３では、（Ｃ）エラストマー成分を含んでいないが、中空部材親和性分として（Ｄ）変性エラストマー成分を含んでいる。（Ｂ）中空部材の表面の（Ａ）ポリオレフィン樹脂に対する親和性が向上しているため、マトリクス材である（Ａ）ポリオレフィン樹脂に対する（Ｂ）中空部材の密着性が高くなる。しかし、（Ｄ）変性エラストマーには弾性成分であるエラストマー部が存在するため、比較例２ほど（Ｂ）中空部材の表面と（Ａ）ポリオレフィン樹脂が剛直に結着していないため、耐衝撃性が低くならなかったと考えられる。
【０１５０】
最後に、比較例４では、（Ｄ）変性エラストマーを含んでいないが、（Ｃ）エラストマー成分は含んでいる。（Ｂ）中空部材の表面の（Ａ）ポリオレフィン樹脂に対する親和性
が低いため、マトリクス材である（Ａ）ポリオレフィン樹脂に対する（Ｂ）中空部材の密着性が低い。さらに（Ｃ）エラストマー成分が含まれているため、衝撃を加えられても（Ｂ）中空部材の界面が滑りやすくなり、（Ｂ）中空部材を起点として樹脂成形体が割れる可能性を大幅に低減することができる。しかし、（Ａ）ポリオレフィン樹脂に対する（Ｂ）中空部材の密着性が低いため、表面硬度が低くなったと考えられる。
【０１５１】
これに対して、実施例１〜９では、（Ｃ）エラストマー成分に加え、（Ｄ）変性エラストマーを含んでいる。そのため、（Ｃ）エラストマー成分がマトリクス材に分散することでマトリクス材全体の耐衝撃性が向上し、（Ｄ）変性エラストマーが添加されることで、（Ａ）ポリオレフィン樹脂と（Ｂ）中空部材が剛直でなく、弾力性に富んだ状態で密着するため、耐衝撃性と表面硬度が高くなったと考えられる。
【表２】
2019006938.tif 000004
【０１５２】
（実施例１と実施例１０の対比）
表２に示すように、実施例１および実施例１０の対比から、アミン変性エラストマーであってもよい。アミン変性エラストマーでも同様に、アミン基が（Ｂ）中空部材の表面との親和性が高いことが考えられ、耐衝撃性と表面硬度が向上しなかったと考えられる。
【０１５３】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【０１５４】
本発明に係るポリオレフィン樹脂組成物は、良好な軽量化を実現しつつ優れた耐衝撃性を有するポリオレフィン樹脂成形体の製造に好適に用いることができ、このポリオレフィン樹脂成形体で電気掃除機の部品を構成することで、軽量で、優れた耐衝撃性と表面硬度を有する電気掃除機を提供するこができるもので、各種電気掃除機に適用できる。
【符号の説明】
【０１５５】
１０、２０  電気掃除機
１１、２１  掃除機本体
１２、２２  ホース
１３、２３  把持部
１４、２４  手元操作部
１５、２５  延長管
１６、２６  ホイール
２７  電動送風機
２８  集塵容器
３０  吸込具
３１  吸込具本体
３２  可動部
３３  接続管部
５０  ポリオレフィン樹脂組成物
５１  （Ａ）ポリオレフィン樹脂
５２  （Ｂ）中空部材
５３  （Ｃ）エラストマー成分
５４  （Ｄ）変性エラストマー
５５  スチレン基
５６  変性基
６１  密着面
【図１】
2019006938.tif 000005
【図２】
2019006938.tif 000006
【図３】
2019006938.tif 000007
【図４】
2019006938.tif 000008
【図５】
2019006938.tif 000009
【図６】
2019006938.tif 000010